(57)【要約】溶液キャストフィルム（１１、１２）を用いる燃料電池用膜／電極接合体の形成方法、及び該方法によって得られる膜／電極接合体。【選択図】図１
2004523063.tif 000002
【特許請求の範囲】
【請求項１】
膜／電極接合体コンポーネントを製造する方法であって、
ａ．デカール上に触媒スラリーを塗布するステップ、
ｂ．塗布した触媒スラリーを乾燥するステップ、
ｃ．得られた乾燥触媒層に少なくとも一種のアイオノマーの溶液を塗布するステップ、及び
ｄ．得られた少なくとも一種のアイオノマーの溶液層を少なくとも部分的に硬化させるステップを含む方法。
【請求項２】
更に、ステップ（ａ）〜（ｄ）を繰り返して第２の膜／電極接合体コンポーネントを形成するステップと、得られた２個のコンポーネントをアイオノマー層が互いに接触するように接合して膜／電極接合体を形成するステップとを含む、請求項１に記載の方法。
【請求項３】
２個のコンポーネントを熱圧着して一体とする、請求項２に記載の方法。
【請求項４】
更に、２枚のアイオノマー層間の一部に外周シール材を設けるステップを含む、請求項２に記載の方法。
【請求項５】
２個のデカールアセンブリを熱圧着して一体とする、請求項４に記載の方法。
【請求項６】
更に、前記各触媒層の外側表面に拡散媒体の層を設けるステップを含む、請求項３に記載の方法。
【請求項７】
少なくとも一種のアイオノマーの溶液を塗布するステップの前に触媒を少なくとも部分的に硬化させる、請求項１に記載の方法。
【請求項８】
更に、前記両方の触媒層の外縁に外周シール材を設けるステップを含む、請求項２に記載の方法。
【請求項９】
更に、前記拡散媒体に外周シール材を部分的に浸透させるステップを含む、請求項８に記載の方法。
【請求項１０】
膜／電極接合体を形成する方法であって、
ａ．第１と第２のデカールの各々に触媒スラリーを塗布するステップ、
ｂ．各触媒スラリーを乾燥するステップ、
ｃ．得られた乾燥触媒層の各々に少なくとも一種のアイオノマーの溶液を塗布するステップ、
ｄ．少なくとも一種のアイオノマーの溶液層の各々を少なくとも部分的に硬化させるステップ、
ｅ．第１のデカールアセンブリに形成されたアイオノマー層と第２のデカールアセンブリに形成されたアイオノマー層とを接触させ、アイオノマー層同士を接合するステップ、及び
ｆ．得られた接合体からこれらのデカールを除去するステップを含む方法。
【請求項１１】
２個のデカールアセンブリを熱圧着して一体とする、請求項１０に記載の方法。
【請求項１２】
更に、前記２枚のアイオノマー層間の一部に外周シール材を設けるステップを含む、請求項１０に記載の方法。
【請求項１３】
更に、前記各触媒層の外側表面に拡散媒体層を設けるステップを含む、請求項１２に記載の方法。
【請求項１４】
更に、前記両方の触媒層の外縁に外周シール材を設けるステップを含む、請求項１２に記載の方法。
【請求項１５】
膜／電極接合体コンポーネントを形成する方法であって、
ａ．第１のデカールに触媒スラリーを塗布するステップ、
ｂ．触媒スラリーを乾燥するステップ、
ｃ．第２のデカールに少なくとも一種のアイオノマーの溶液を塗布するステップ、
ｄ．塗布されたアイオノマー溶液を乾燥し、少なくとも部分的に硬化させるステップ、
ｅ．アイオノマー層と触媒層とが互いに接触するように２個のデカールアセンブリを接合するステップ、及び
ｆ．アイオノマー層からデカールを除去するステップを含む方法。
【請求項１６】
更に、ステップ（ａ）〜（ｆ）を繰り返して第２の膜／電極接合体コンポーネントを形成するステップと、得られた２個の膜／電極接合体コンポーネントのアイオノマー層同士を接触させ接合することによって、これら２個のコンポーネントを一体化するステップと、得られた接合体からデカールを除去するステップとを含む、請求項１５に記載の方法。
【請求項１７】
前記デカールの各々が高分子フィルムである、請求項１５に記載の方法。
【請求項１８】
前記触媒スラリーが塗布される前記デカールが、本質的にポリ（テトラフルオロエチレン）フィルムから成る、請求項１７に記載の方法。
【請求項１９】
前記アイオノマー溶液が塗布される前記デカールが、本質的にポリエステルフィルムから成る、請求項１７に記載の方法。
【請求項２０】
更に、前記２枚のアイオノマー層間の一部に外周シール材を設けるステップを含む、請求項１６に記載の方法。
【請求項２１】
前記各触媒層の外側表面に拡散媒体層を設ける、請求項１６に記載の方法。
【請求項２２】
更に、前記両方の触媒層の外縁に外周シール材を設けるステップを含む、請求項１６に記載の方法。
【請求項２２】
少なくとも一種の溶液キャスト成分を含むアイオノマー材料から成る中心層と、中心層の各表面に隣接する触媒層とを含む、膜／電極接合体。
【請求項２３】
前記中心層が少なくとも二種の溶液キャスト成分を含む、請求項２２に記載の膜／電極接合体。
【発明の詳細な説明】
【０００１】
【発明の属する技術分野】
関連出願の相互参照
本願は、１９９９年９月２４日出願の米国特許仮出願第６０／１５５，５７８号に基づく２０００年９月２５出願の同時係属出願第０９／６６９，６２３号の一部係属出願である。
【０００２】
【従来の技術】
プロトン交換膜（ＰＥＭ）型燃料電池用膜／電極接合体（ＭＥＡ）の構成部材は、通常、膜、一層以上の触媒層及び一層のガス拡散層を含む。膜は燃料電池内でプロトン輸送機能を果たし、また、アノードとカソードとの間で電子を隔離し、燃料と酸化剤との混合を防ぐ手段となる。通常、膜は厚さが１０〜２００ミクロンの範囲内であり、アイオノマー樹脂から形成される。このような構造の代表的なものは、Ｒａｉｓｔｒｉｃｋの米国特許第４，８７６，１１５号に記載されている。
【０００３】
触媒層は通常、アノードとカソードの両方に含まれる。触媒は通常、触媒材料とバインダーとから成るマトリックスに含まれる。バインダー材料としては、アイオノマーや、ＰＴＦＥ、その他の材料を用い、触媒粉末をその中に保持する。通常、触媒層を形成する場合、バインダーと複数の溶媒とから成る溶液に触媒粒子を懸濁してスラリーを形成する。次いでこのスラリーをコーティングし、乾燥、硬化する。または、表面積を大きくした触媒材料を含む他の触媒構造を形成することができる。このような触媒構造は通常、厚さが２〜５０ミクロンの範囲内である。
【０００４】
ガス拡散層はアノードとカソードの両方に含まれる。通常、ガス拡散層はカーボン／グラファイト布、フェルト、紙、ワイヤースクリーン等の多孔質材料から形成される。ガス拡散層は、触媒層と電池のガス流路との間に設けられる。ガス拡散層によって、反応物質ガスを触媒層に拡散させ、触媒層から電流を得ることができる。ガス拡散層は通常、厚さが１００〜５００ミクロンの範囲である。
【０００５】
現在、上記構成部材から燃料電池を形成する方法としては主に次の二つに分類される。即ち、触媒層を膜に付着させる方法と触媒層をガス拡散層に付着させる方法である。例えば、Ｄｈａｒの米国特許第５，３１８，８６３号には２枚のガス拡散電極を有する固体高分子型燃料電池の形成が記載されており、この中では、各ガス拡散電極の一表面を触媒スラリーで被覆して硬化し、次いで、各ガス拡散電極表面の中心部にプロトン伝導材料の溶液を付着させた後、２枚の電極を接合している。
【０００６】
【発明が解決しようとする課題】
本発明は、溶液キャスト法（ｓｏｌｕｔｉｏｎ ｃａｓｔｉｎｇ）によって燃料電池の膜コンポーネントを形成するためのプロセスを提供する。
【０００７】
【課題を解決するための手段】
具体的には、本発明は、膜／電極接合体コンポーネントを製造する方法であって、
ａ．デカール（ｄｅｃａｌ）上に触媒スラリーを塗布するステップ、
ｂ．塗布した触媒スラリーを乾燥するステップ、
ｃ．得られた触媒層に少なくとも一種のアイオノマーの溶液を塗布するステップ、及び
ｄ．得られた少なくとも一種のアイオノマーの溶液層を硬化するステップを含む方法を提供する。
【０００８】
次いで、得られた被覆電極を、好ましくはアイオノマーの外周に設けられた非導電性ガスケットと共に接合して、膜／電極接合体を形成する。
【０００９】
【発明の実施の形態】
本発明のプロセスは、溶液キャストフィルムを用いた膜／電極接合体の製造に関する。膜はその場で（ｉｎ ｓｉｔｕ）形成されるものであり、独立した構成部材ではない。膜／電極接合体は、添付図面でその概略を示すように、幾つかの方法で形成することができる。これら図面において、同一の符号は同一の構成部材を示す。
【００１０】
図１では、素材デカール１０を触媒スラリー１１で被覆して、乾燥、好ましくは硬化して、ステージＡの触媒被覆構造体を得る。デカール材料は様々な基材から選択することができる。これらの材料の例としてはセルロース系材料や高分子材料が挙げられる。一般に、少なくとも触媒の担持に用いるデカール材料は多孔質であって、以降の積層工程の際に、触媒被覆領域に均一に蒸気を放散することができることが好ましい。高分子フィルムを用いる場合、ポリテトラフルオロエチレン（ＰＴＦＥ）やポリエステルから調製されたフィルムが好ましい。一般に、好ましいポリエステル材料としては、二軸延伸ポリエチレンテレフタレートから得られる材料、特に、少なくとも一表面にシリコーン皮膜を有する材料が挙げられる。これらのポリエステルフィルムは、本発明の膜／電極接合体のアイオノマー成分のための基材として特に好ましい。また、発泡ＰＴＦＥは、本構造体の触媒成分のための基材として特に好ましいことが見出されている。
【００１１】
次いで、触媒被覆フィルムを更にアイオノマー溶液１２で被覆し、硬化してステージＢの構造体を得る。この構造体は膜／電極接合体の半分に相当する。次いで、このような接合体半体２個を、低熱プレス技法や従来の熱間プレス技法を用いて圧着接合する。好ましくは、この２個の接合体半体を外周シール材１３と共に接合する。この状態をステージＣとして示す。本実施形態に示すように、このシール材は、アイオノマー層間の触媒に一部埋め込まれ、しっかりと保持固定される。埋め込まれるシール材の量は、設計上の事項であり、例えば、選択した材料や外周シールの幅によって異なる。しかし、通常、外周シール材の幅の約１〜１０％がアイオノマーに埋め込まれることが好ましい。次いで、ステージＤに示すように、最初の裏打ちデカールを剥がし、ステージＥに示すような最終ＭＥＡを得る。こうして得られた構造体は、１枚のアイオノマー層が２枚の触媒層で挟まれた形となっている。この溶液キャストアイオノマー層は、本発明の電極との接合体となる膜コンポーネントとして機能する。燃料電池全体の形成には、この膜／電極接合体を複数用いることができる。
【００１２】
触媒層及びアイオノマー層を形成した後、各層を乾燥させ、また、必要に応じて、各層の材料に適した温度及び時間で硬化させる。具体的な硬化温度及び硬化時間は当業者に知られており、或いは当業者によって容易に決定されるものである。アイオノマーの硬化は、ＭＥＡの最終的な接合の際に行うことができる。他の製造手順を図２に示すが、ここでは、図２のステージＡ、Ｂに示すように、触媒層１１及びアイオノマー層１２を、それぞれデカール基材１０及び１４に設ける。次いで、ステージＣに示すようにこれらを接合する。この接合は、従来のラミネート装置や熱間プレス装置を用いて行うことができる。その後、ステージＤに示すように、初めからアイオノマー層を支持しているデカールを剥がし、ステージＥに示すようなＭＥＡ半体を得て、熱間プレスに付す準備が完了する。
【００１３】
本発明の更に他の実施形態を図３に示す。本実施形態においては、触媒１１及びアイオノマー１２を、それぞれステージＡ及びＢで塗布する。ステージＣに示すように、得られた２個のＭＥＡ半体を接合し、デカールを剥がす。ステージＤ、Ｅにおいて、得られた積層体を外周シール１６と共に拡散媒体１５及び１５Ａに接合する。外周シール材は、拡散媒体１５及び１５Ａに同時に浸透して両媒体の外縁間に形成されたギャップを埋めることのできる量だけ、各ガス拡散媒体の両端に適用することができ、またそのように適用することが好ましい。外周シール材は、様々な熱可塑性材料やエラストマー材料から選択することができるが、処理条件や膜／電極接合体の使用目的によって異なる。例えば、シール材をガス拡散媒体に拡散させようとするためには、シール材は適切なキャリアに可溶であるか又は分散可能である必要がある。具体的な材料は、これらの考慮すべき要件によっても異なるが、当業者には明らかであろう。斜線部分１６Ａ及び１６Ｂで示すように、外周シール材は拡散層に一部浸透していることが好ましい。
【００１４】
本発明の更なる変形例を図４に示すが、この例において、外周シール材１７は層１７Ａ及び１７Ｂから形成された積層体となっている。
【００１５】
図３及び４に示す形成手順の一利点は、図１及び２に示す実施形態の場合と同様、直接対向する２枚の触媒層の正確な位置合わせ（ｒｅｇｉｓｔｒａｔｉｏｎ）や調整（ａｌｉｇｎｍｅｎｔ）の必要がないことである。実際には、触媒被覆膜は、積層された移動ウェブ上に連続的プロセスにおいて形成することができる。その際、正確な位置合わせは、シール材（例えば、図３の１６や図４の１７）を設ける際に必要なだけである。図３に示す実施形態の更なる利点は、燃料電池スタックの最終組立ての際に明らかとなる。このプロセスの際、通常、シール要素、拡散媒体及び触媒被覆膜を両極板（ｂｉｐｏｌａｒ ｐｌａｔｅｓ）のマニホールド孔と正確に位置合わせして調整する必要がある。図３に示す形成手順においては、シール材と拡散媒体は自動的に位置合わせされ、あるべき場所に固定される。実際には、マニホールド孔は、図３の構造体を完成させた後に外周シール材を含む領域に穴を開けることによって形成される。
【００１６】
本発明の膜／電極接合体形成方法の利点としては、膜の正確な適用と共に高価なアイオノマーの効率的使用が挙げられる。例えば、本発明を実施するにあたり、膜層を非常に薄く（２５ミクロン未満）することができる。薄い膜を形成することによって、燃料電池のイオン抵抗は大幅に減少する。しかし、非常に薄い膜を取り扱う場合、ピンホール欠陥が懸念され、燃料電池の初期故障の原因となり得る。非常に薄い膜層はその場で（ｉｎ ｓｉｔｕ）形成されるが、２個の別々の膜接合体半体を接合することによって、ピンホール欠陥を有する可能性は実質的に小さくなる。接合体の膜全体を貫通するピンホールとなるためには、アイオノマー層のいずれのピンホール欠陥も正確に重なり合う必要がある。
【００１７】
耐久性は、例えば、単一発泡ＰＴＦＥ支持構造から形成される膜に優る他の利点である。発泡ＰＴＦＥ支持体からアイオノマー層が経時的に剥離することによって、膜コンポーネントを通して反応物質が漏れることがあり得る。しかし、本発明を用いることによりこのような不具合なメカニズムは起こり得ない。更に、本発明を用いて形成したコンポーネントは、発泡ＰＴＦＥ補強材を膜に用いて形成した膜／電極接合体に比べて、リサイクリングが容易である。また、アイオノマー材料をシール領域に用いる必要がないため、本プロセスを用いることにより大幅なコスト削減が実現できる。更に、最終接合体の外周領域には、アイオノマーよりも強固な別の材料を用いることができる。
【００１８】
本発明を以下の具体例によって更に説明する。
【００１９】
【実施例】
まずコンポーネントの各部材を形成し、次いでこれらの部材を接合することによって膜／電極接合体を形成した。
【００２０】
ＮＡＦＩＯＮＴＭウェブの形成
高粘度ＮＡＦＩＯＮＴＭアイオノマー溶液（ウェット層厚さ：約８ミル（０．２０３２ｍｍ））を、ナイフ・オーバー・ロールウェット層塗布ツールを用いて、シリコーン被覆二軸延伸ポリエチレンテレフタレートフィルムに塗布した。次いで、このウェブを１フィート離れた場所にある赤外線ランプ（約３ｋＷ）の下を通過させ、ウェブ上にブロワで空気を送って冷却することにより、アイオノマー溶液を乾燥、硬化させた。ウェブの速度は約０．２５ｍ／分であった。得られたＮＡＦＩＯＮＴＭフィルムの厚さは１０ミクロンであった。
【００２１】
触媒層ウェブの形成
触媒インクを、補強用裏打ち層を有する発泡Ｔｅｆｌｏｎ（登録商標）フルオロポリマーフィルム上に塗布した。触媒インクは、アイオノマー溶液と５０重量％カーボン担持白金（Ｅｎｇｅｌｈａｒｄより市販）との混合物をボールミルでミリングすることによって調製した。このウェブを、ＮＡＦＩＯＮアイオノマーウェブの場合と同様に赤外線ランプを用いて乾燥、硬化させた。
【００２２】
活性ウェブの形成
次いで、得られたＮＡＦＩＯＮＴＭウェブと触媒層ウェブとを、ロールラミネータ（２個の直径４インチ（１０．１６ｃｍ））のピストンで、２５０°Ｆ（１２１℃）に加熱した鋼ローラ１個及び加熱していないゴムローラ１個から成る）に、０．３ｍ／分、５０ｐｓｉ（３３４．７５Ｐａ）の条件で通過させ積層した。各材料からシート片を切り出し、ＰＥＴ裏打ち層をアイオノマー担持シート片から除去した。得られたシート片をポリイミドフィルムのフレームに隣接するアイオノマー層に接合した。ＮＡＦＩＯＮＴＭ表面と触媒表面とを固体裏打ち板と共に圧着した。得られた接合体に対し、約２５，０００ポンド（約１１３４０ｋｇ）の圧力を９〜１０平方インチ（５８．１〜６４．５ｃｍ２）の領域に亘って加え、内部構成部材を接合した。
【００２３】
得られた接合体を燃料電池内でテストした結果、高いパワー密度を示し、２０００時間に亘って耐久性を示した。
【図面の簡単な説明】
【図１】
図１は、本発明に係る膜／電極接合体の形成手順を示す概略断面図である。
【図２】
図２は、本発明に係る膜／電極接合体に用いる触媒層にアイオノマー層を形成するための他の手順を示す概略断面図である。
【図３】
図３は、本発明に係る膜／電極接合体の他の形成手順を示す概略断面図である。
【図４】
図４は、本発明に係る膜／電極接合体の更に他の形成手順を示す概略断面図である。
【符号の説明】
１０．デカール
１１．触媒スラリー
１２．アイオノマー溶液
１３．外周シール材
【図１】
2004523063.tif 000003
【図２】
2004523063.tif 000004
【図３】
2004523063.tif 000005
【図４】
2004523063.tif 000006
【国際公開パンフレット】
2004523063.tif 000007
2004523063.tif 000008
2004523063.tif 000009
2004523063.tif 000010
2004523063.tif 000011
2004523063.tif 000012
2004523063.tif 000013
2004523063.tif 000014
2004523063.tif 000015
2004523063.tif 000016
2004523063.tif 000017
2004523063.tif 000018
2004523063.tif 000019
2004523063.tif 000020
2004523063.tif 000021
【国際調査報告】
2004523063.tif 000022
2004523063.tif 000023